(57)【要約】【課題】フェライト系ステンレス鋼とオーステナイト系ステンレス鋼との異材溶接構造を有する水素用電磁バルブのガイドチューブにおいて、高圧水素ガスとの接触による水素脆性亀裂の発生を防止する。【解決手段】フェライト系ステンレス鋼とオーステナイト系ステンレス鋼との溶接金属の組織をオーステナイト量が５０％以上（１００％でも可）であって、残部がフェライト及び／又はマルテンサイト組織とすると共に、溶接金属の硬さが１５０〜３２０ＨＶとなるようにする。【選択図】図１
2006043746.tif 000002
【特許請求の範囲】
【請求項１】
フェライト系ステンレス鋼とオーステナイト系ステンレス鋼とを溶接して成る水素用電磁バルブのガイドチューブであって、溶接金属がオーステナイト組織、又はオーステナイト量が体積比で５０％以上であって残部がフェライト及び／又はマルテンサイトから成る組織を有すると共に、当該溶接金属の硬さが１５０〜３２０ＨＶであることを特徴とする水素用電磁バルブのガイドチューブ。
【請求項２】
上記フェライト系ステンレス鋼が、Ｃ：０．０８％以下、Ｓｉ：０．７０〜２．５０％、Ｍｎ：０．４％以下、Ｃｒ：１２．５０〜１５．００％を含有し、残部Ｆｅ及び不可避不純物から成ることを特徴とする請求項１に記載のガイドチューブ。
【請求項３】
上記フェライト系ステンレス鋼が、Ｃ：０．０８％以下、Ｓｉ：０．７０〜２．５０％、Ｍｎ：０．４％以下、Ｃｒ：１２．５０〜１５．００％、Ａｌ：０．２０〜０．３５％以下を含有し、残部Ｆｅ及び不可避不純物から成ることを特徴とする請求項１に記載のガイドチューブ。
【請求項４】
上記オーステナイト系ステンレス鋼が、Ｃ：０．００５〜０．０３％、Ｓｉ：０．１〜１．０％、Ｍｎ：０．１〜２．０％、Ｎｉ：８〜１３％、Ｃｒ：１８〜２０％を含有し、残部Ｆｅ及び不可避不純物から成ることを特徴とする請求項１〜３のいずれか１つの項に記載のガイドチューブ。
【請求項５】
上記オーステナイト系ステンレス鋼が、Ｃ：０．００５〜０．０８％、Ｓｉ：０．１〜１．５％、Ｍｎ：０．１〜２．０％、Ｎｉ：１９〜２２％、Ｃｒ：２４〜２６％を含有し、残部Ｆｅ及び不可避不純物から成ることを特徴とする請求項１〜３のいずれか１つの項に記載のガイドチューブ。
【請求項６】
請求項１〜５のいずれか１つの項に記載のガイドチューブを製造するに際して、溶接トーチをオーステナイト系ステンレス鋼側に位置させて、上記フェライト系ステンレス鋼とオーステナイト系ステンレス鋼とを溶接することを特徴とするガイドチューブの製造方法。
【請求項７】
請求項１〜５のいずれか１つの項に記載のガイドチューブを製造するに際して、Ｃ：０．００５〜０．０８％、Ｓｉ：０．１〜０．６％、Ｍｎ：１．２〜２．５％、Ｎｉ：２０〜２２．５％、Ｃｒ：２５〜２８％を含有し、残部Ｆｅ及び不可避不純物から成るフィラーメタルを用いて溶接することを特徴とするガイドチューブの製造方法。
【請求項８】
請求項１〜５のいずれか１つの項に記載のガイドチューブを製造するに際して、溶接ののち、５５０〜６５０℃×２〜４時間の焼鈍処理を施すことを特徴とするガイドチューブの製造方法。
【請求項９】
Ｃ：０．００５〜０．０８％、Ｓｉ：０．１〜０．６％、Ｍｎ：１．２〜２．５％、Ｎｉ：２０〜２２．５％、Ｃｒ：２５〜２８％を含有し、残部Ｆｅ及び不可避不純物から成るフィラーメタルを用いて溶接することを特徴とする請求項６に記載のガイドチューブの製造方法。
【請求項１０】
上記溶接ののち、５５０〜６５０℃×２〜４時間の焼鈍処理を施すことを特徴とする請求項６又は９に記載のガイドチューブの製造方法。
【請求項１１】
請求項１〜５のいずれか１つの項に記載のガイドチューブを備えたことを特徴とする水素用電磁バルブ。
【発明の詳細な説明】
【技術分野】
【０００１】
本発明は、例えば燃料電池に燃料として水素ガスを供給するに際して、水素ガスの供給を断続するのに使用される電磁バルブに係わり、より詳細には磁性を備えたフェライト系ステンレス鋼と非磁性のオーステナイト系ステンレス鋼とを溶接した異材溶接構造を有する水素用電磁バルブのガイドチューブに関するものである。
【背景技術】
【０００２】
図１は、上記した水素用電磁バルブの構造例を示すものであって、図に示す電磁バルブ１は、ＣＮＧ（圧縮天然ガス）用の電磁バルブと同様に、非磁性のオーステナイト系ステンレス鋼から成る円筒部材２ａと、磁性を有するフェライト系ステンレス鋼から成り、上記円筒部材２ａの基端側に溶接部２ｃで固定された固定鉄心２ｂにより構成されるガイドチューブ２と、該ガイドチューブ２の外周部に形成された電磁コイル３と、上記ガイドチューブ２の円筒部材２ａの中に移動自在に収納されたフェライト系ステンレス鋼製の可動鉄心４を備えており、上記電磁コイル３の消磁状態において、水素ガスの流通が遮断される一方、当該電磁コイル３への通電によって当該コイル３が励磁されると、可動鉄心４が図中上方側に移動して、入口側流路５と出口側流路６とが連通し、水素ガスの流通が可能となるようになっている（例えば、特許文献１参照）。
【特許文献１】特開２００１−３２９５５号公報
【発明の開示】
【発明が解決しようとする課題】
【０００３】
しかしながら、このような構造を有する従来の水素用電磁バルブ１のガイドチューブ２においては、バルブを作動させるための磁気回路を形成しつつ、当該ガイドチューブ２の内部で可動鉄心４を上下作動させる必要があるため、固定鉄心２ｂは、上記したように円筒部材２ａの基端側に嵌合された状態で、溶接によって当該円筒部材２ａに固定されている。
ところがこの溶接は、熱膨張率が互いに異なるフェライト系ステンレス鋼（約１．１×１０−７／℃）とオーステナイト系ステンレス鋼（約１．７×１０−７／℃）との異材溶接になることから、高い残留応力が発生することによって、高圧水素ガスと接した際に、溶接金属中に水素が拡散して水素脆性による亀裂が発生することがあるという問題点があった。
【０００４】
本発明は、水素用電磁バルブに用いられる従来のガイドチューブにおける上記のような課題に着目してなされたものであって、その目的とするところは、上記のようなフェライト系ステンレス鋼とオーステナイト系ステンレス鋼との溶接構造を有するにも拘らず、高圧水素ガスとの接触による水素脆性亀裂の発生を防止することができる水素用電磁バルブのガイドチューブと、当該ガイドチューブの製造方法、さらにはこのようなガイドチューブを備えた水素用電磁バルブを提供することにある。
【課題を解決するための手段】
【０００５】
本発明者は、上記目的を達成すべく、溶接方法や溶接材料、溶接条件などについて鋭意検討した結果、溶接金属の組織と硬さを制御することによって、上記目的が達成できることを見出し、本発明を完成するに到った。
【０００６】
すなわち、本発明の水素用電磁バルブのガイドチューブは、フェライト系ステンレス鋼とオーステナイト系ステンレス鋼とを溶接して成るものであって、溶接金属の組織がオーステナイトの単一組織、あるいはオーステナイト量が５０％（体積比）以上であって残部がフェライト若しくはマルテンサイト組織、又はフェライト及びマルテンサイトの混合組織を有すると共に、当該溶接金属の硬さが１５０〜３２０ＨＶであることを特徴としている。
【０００７】
本発明のガイドチューブ製造方法においては、ガイドチューブを構成するフェライト系ステンレス鋼とオーステナイト系ステンレス鋼とを溶接するに際して、溶接トーチをオーステナイト系ステンレス鋼の側に位置させたり、Ｃ：０．００５〜０．０８％、Ｓｉ：０．１〜０．６％、Ｍｎ：１．２〜２．５％、Ｎｉ：２０〜２２．５％、Ｃｒ：２５〜２８％を含有するフィラーメタルを用いて溶接したり、この溶接後に、５５０〜６５０℃×２〜４時間の焼鈍処理を施したりするようにしており、本発明の水素用電磁バルブは、上記のガイドチューブを備えことを特徴としている。
【０００８】
そして、本発明の水素用電磁バルブは、本発明の上記ガイドチューブを備えて成るものである。
【発明の効果】
【０００９】
本発明によれば、水素用電磁バルブのガイドチューブにおけるフェライト系ステンレス鋼とオーステナイト系ステンレス鋼との異材溶接金属の組織をオーステナイト一相、又はオーステナイト組織が体積比で５０％以上であって、残りの部分がフェライト若しくはマルテンサイト組織、又はフェライトとマルテンサイトの混合組織であって、さらに上記溶接金属の硬さを１５０〜３２０ＨＶとしたことから、水素脆化に鈍感な組織となり、高圧水素ガスとの接触が避けられない水素用電磁バルブにおいても、水素脆性によるガイドチューブの亀裂発生を防止することができる。
【００１０】
そして、上記ガイドチューブの製造に際して、溶接トーチをフェライト系ステンレス鋼とオーステナイト系ステンレス鋼の接合部からオーステナイト系ステンレス鋼の側に位置させた状態で溶接することにより、オーステナイト系ステンレス鋼の溶融比率が増加し、オーステナイト組織が支配的であると共に、硬さの低い溶接金属を得ることができ、水素脆性による亀裂の発生を防止することができる。
また、上記ガイドチューブの製造に際して、高Ｎｉ含有量のフィラーメタルを用いて溶接することにより、溶接金属のＮｉ含有量が増加してオーステナイト組織が安定化することから、溶接トーチの位置調整に頼ることなく溶接金属のオーステナイト量を増すことができ、溶接の溶け込み深さを大きくすることができる。
さらに、上記ガイドチューブの製造に際して、溶接後に所定条件の焼鈍処理を施すことによって、溶接金属の硬さを低下させることができると共に、溶接残留応力の低減と均一化を図ることができ、水素脆性による亀裂の発生を防止することができる。
【００１１】
そして、本発明によれば、上記のようなガイドチューブを用いて水素用電磁バルブとしているので、水素脆性によるガイドチューブの亀裂発生が防止され、当該水素用電磁バルブの長期に亘る使用が可能なものとなる。
【発明を実施するための最良の形態】
【００１２】
以下、本発明について、さらに詳細に説明する。なお、本明細書及び特許請求の範囲の記載において、「％」は特記しない限り質量百分率を意味するものとする。
【００１３】
本発明の水素用電磁バルブのガイドチューブは、上記したように、フェライト系ステンレス鋼（固定鉄心）とオーステナイト系ステンレス鋼（円筒部材）との異材溶接構造を有し、その溶接金属がオーステナイトに富んだ組織と、所定硬度を有するものであって、溶接金属のオーステナイト量を５０％以上とすることが必要である。これは、オーステナイト量が５０％未満、言い換えるとフェライトやマルテンサイトが支配的な溶接金属組織となると、水素脆性に対する感受性が高くなって、水素拡散による亀裂発生を防止することが難しくなることによる。
また、溶接金属の硬度を１５０ＨＶ〜３２０ＨＶの範囲とすることが必要であるが、これは溶接金属硬度が１５０ＨＶに満たない場合には、ガイドチューブ部材として必要な接合強度が得られず、逆に３２０ＨＶを超えた場合には、オーステナイト量が５０％以上であっても水素脆性に対する感受性を低下させることができず、亀裂発生の可能性が高くなることによる。
【００１４】
本発明の上記ガイドチューブの固定鉄心として使用するフェライト系ステンレス鋼としては、０．０８％以下のＣ、０．７０〜２．５０％のＳｉ、０．４％以下のＭｎ、１２．５０〜１５．００％のＣｒを含有し、さらに必要に応じて０．２０〜０．３５％のＡｌを含有したものであることが望ましい。
【００１５】
ここで、Ｃは、侵入型元素であって、強度の向上に寄与するが、Ｃｒと結合して炭化物を形成して固溶Ｃｒ量を低下させ、耐酸化性を劣化させるため、また磁気特性上もこのましくないため、多量の含有は好ましくなく、Ｃ含有量として０．０８％以下の範囲のものが望ましい。
【００１６】
Ｓｉは、製鋼時の脱酸剤として添加し、且つ磁気特性と電磁バルブの応答性の向上に寄与する元素であるが、多量に添加すると加工性が損なわれる傾向があると共に、フェライト生成元素であることから、溶接金属のフェライト組織を安定化させてオーステナイト量を低下させる傾向があるので、０．７０〜２．５０％のＳｉ含有量範囲のものを使用することが望ましい。
【００１７】
Ｍｎも、製鋼時の脱酸剤として添加する元素であり、オーステナイト生成元素の一種であるが、多量に添加すると、Ｓｉと同様に加工性が損なわれる傾向があるので、Ｍｎ含有量としては０．４％以下のものが望ましい。
【００１８】
Ｃｒは、耐食性、耐酸化性を向上させると共に、フェライト生成元素として機能する元素であって、ステンレス鋼には不可欠な成分であるが、過剰に含有すると加工性が損なわれることがあるので、１２．５０〜１５．００％の範囲で含有していることが望ましい。
【００１９】
Ａｌは、フェライト組織を安定化させたり、耐食性、強度、電磁バルブの応答性、磁気特性を向上させたりするのに有効な元素であるが、多すぎると加工性が損なわれる傾向があることから、必要に応じてフェライト系ステンレス鋼中に０．２０〜０．３５％の範囲で添加することができる。
【００２０】
また、上記ガイドチューブに使用するオーステナイト系ステンレス鋼としては、０．００５〜０．０３％のＣ、０．１〜１．０％のＳｉ、０．１〜２．０％のＭｎ、８〜１３％のＮｉ、１８〜２０％のＣｒを含有したものであることが望ましい。
【００２１】
すなわち、Ｃは上記したように侵入型元素であって、強度の向上に寄与すると共に、オーステナイト生成元素として機能する元素であるが、Ｃｒと結合して炭化物を形成して固溶Ｃｒ量を低下させ、耐酸化性を劣化させるため、多量の含有は好ましくなく、ここでは０．００５〜０．０３％のＣ含有量のものが望ましい。
【００２２】
Ｓｉ及びＭｎの作用及びこれらの成分範囲については、上記したフェライト系ステンレス鋼の場合と同じなので省略する。
【００２３】
Ｃｒは、上記のように耐食性、耐酸化性を向上させるステンレス鋼には不可欠な成分であるが、過剰に含有すると加工性が損なわれる傾向がある共に、フェライト生成元素として機能する元素であるから、オーステナイト生成元素であるＮｉの共存下において１８〜２０％の範囲で含有することが望ましい。
【００２４】
Ｎｉは、オーステナイト生成元素として作用すると共に、強度、耐食性、靭性などを確保するために、オーステナイト系ステンレス鋼に必須の成分であるが、高価な元素であることから、Ｎｉを８〜１３％の範囲で含有するものであることが望ましい。
【００２５】
なお、溶接金属のオーステナイト組織をより安定化させてオーステナイト量を増し、水素脆性に対する感受性を一層低下させるためには、２４〜２６％のＣｒと共に、１９〜２２％のＮｉを含有する高Ｎｉのオーステナイト系ステンレス鋼をガイドチューブ材料として用いることが望ましく、これによって、後述するように溶接トーチの位置をオーステナイト系ステンレス鋼の側に偏らせなくても、溶接金属のオーステナイト量を５０％以上にすることができるようになり、溶接トーチをフェライト系ステンレス鋼との接合部の中心近傍に位置させることによって、溶け込み深さのより大きい溶接が可能となる。この場合、高Ｎｉのオーステナイト系ステンレス鋼のＣ含有量は、Ｃがオーステナイト生成元素であることから、その上限値が０．０８％まで許容される。また、高Ｎｉオーステナイト系ステンレス鋼の熱伝導率が悪い場合は、適宜オーステナイト側に溶接トーチを位置させてもよい。
【００２６】
本発明のガイドチューブの製造方法においては、上記フェライト系ステンレス鋼とオーステナイト系ステンレス鋼とを溶接するに際して、溶接トーチをフェライト系ステンレス鋼とオーステナイト系ステンレス鋼の接合部からオーステナイト系ステンレス鋼の側に位置させた状態で溶接するようにしており、これによってオーステナイト系ステンレス鋼の溶融比率が増加し、オーステナイト組織が支配的で、しかも硬さが低い溶接金属を得ることができ、水素脆性による亀裂発生の防止を可能にするものである。
【００２７】
すなわち、図２は、プラズマアーク溶接によって、フィラーメタルを用いることなく、図３に示すように、オーステナイト系ステンレス鋼（０．０１％Ｃ、０．４％Ｓｉ、０．５％Ｍｎ、１２％Ｎｉ、２０％Ｃｒ）から成る円筒部材２ａとフェライト系ステンレス鋼（０．０１％Ｃ、０．８％Ｓｉ、０．２％Ｍｎ、１４％Ｃｒ、０．３％Ａｌ）から成る固定鉄心２ｂとを溶接するに際して、溶接トーチを図３の上方から下方側に移動させることによって、オーステナイト系ステンレス鋼の溶接金属Ｗへの溶込み比率を変化させた場合の溶接金属組織と硬さの変化を示すものであって、溶接金属Ｗへのオーステナイト系ステンレス鋼の溶込み比率が増加するほど、すなわち溶接トーチがオーステナイト系ステンレス鋼（円筒部材２ａ）の側に変位するほど、溶接金属Ｗのオーステナイト量が増加することが判る。
また、硬さについては、オーステナイト系ステンレス鋼の溶込み比率が４０％程度のとき、約４５０ＨＶのピーク値を示し、溶接トーチがフェライト系ステンレス鋼との境界からオーステナイト系ステンレス鋼の側に変位するにしたがって、低下することが確認された。
【００２８】
なお、図２によれば、上記成分組成のオーステナイト系ステンレス鋼とフェライト系ステンレス鋼を用いた場合には、溶接トーチをオーステナイト系ステンレス鋼の側に位置させることによって、溶接金属Ｗへのオーステナイト系ステンレス鋼の溶込み比率が約６０％程度となるように溶接することによって、溶接金属Ｗのオーステナイト量が５０％以上、硬さが３２０ＨＶ以下となり、水素脆化によるガイドチューブの亀裂を防止できることが判る。
【００２９】
また、本発明のガイドチューブの製造方法においては、上記フェライト系ステンレス鋼とオーステナイト系ステンレス鋼とを溶接するに際して、０．００５〜０．０８％Ｃ、０．１〜０．６％Ｓｉ、１．２〜２．５％Ｍｎ、２０〜２２．５％Ｎｉ、２５〜２８％Ｃｒを含有するフィラーメタルを用いて溶接することができ、これによって溶接金属中のオーステナイト量を増加させると共に、その硬さを低下させることができ、水素脆化に対する感受性を低いものとすることができる。
したがって、高Ｎｉのオーステナイト系ステンレス鋼をガイドチューブ材料として用いた場合と同様に、溶接トーチの位置をオーステナイト系ステンレス鋼の側に偏らせることなく、溶接金属のオーステナイト量を増し、亀裂発生を防止することができるようになり、溶接トーチをフェライト系ステンレス鋼との境界部中心に位置させることによって、溶け込み深さの大きい溶接が可能となる。また、上記したように、高Ｎｉオーステナイト系ステンレス鋼の熱伝導率が悪い場合は、適宜オーステナイト側に溶接トーチを位置させてもよい。
【００３０】
なお、この場合、溶接部にあらかじめ開先を形成してから溶接することもでき、これによって、溶接金属へのフェライト系ステンレス鋼の溶込みを減らして、当該フィラーメタルの比率を高めることができ、オーステナイト相をより一層安定化させることが可能になる。
また、溶接金属中のＮｉ含有量の増加に伴って、熱膨張率が低下し、溶接金属の熱膨張率がオーステナイト系ステンレス鋼とフェライト系ステンレス鋼との中間値となるため、溶接残留応力を低下させることもできる。
【００３１】
なお、上記フィラーメタルにおける各成分の作用及び限定理由は、上記した高Ｎｉオーステナイト系ステンレス鋼の場合と基本的に同じであるが、Ｎｉ及びＣｒをやや高い範囲に設定すると共に、フェライト生成元素であるＳｉを減少させ、オーステナイト生成元素であるＭｎを高い範囲に設定することによって、オーステナイトの安定化を図るようにしている。
【００３２】
さらに、本発明のガイドチューブの製造方法においては、上記フェライト系ステンレス鋼とオーステナイト系ステンレス鋼とを溶接したのち、所定条件、すなわち５５０〜６５０℃で、２〜４時間の焼鈍処理を施すことができる。これによって溶接金属の硬さが低下し、溶接後に最も高くなる溶接終点部の溶接残留応力の低減と均一化を図ることができ、水素脆性感受性を低下させて、ガイドチューブの亀裂発生を防止することができる。
【００３３】
本発明のガイドチューブの製造方法は、上記したように、溶接トーチ位置をオーステナイト系ステンレス鋼の側に移動させたり、高Ｎｉフィラーメタルを使用したり、溶接後に焼鈍処理を施したりするものであるが、これらの手法を組合わせて実施することも可能であって、これによってガイドチューブにおける水素脆化亀裂の防止効果をさらに高めることができるようになることは言うまでもない。
【実施例】
【００３４】
以下、本発明を実施例に基づいて具体的に説明する。なお、本発明は、これらの実施例のみに限定されることはない。
【００３５】
（実施例１）
表１に示すフェライト系ステンレス鋼Ｓｆから成る固定鉄心２ｂと同じく表１に示すオーステナイト系ステンレス鋼Ｓａ１から成る円筒部材２ａを、フィラーメタルを用いることなく、図３に示したようにプラズマアーク溶接して水素用電磁バルブのガイドチューブを作製するに際し、溶接トーチの位置を変えることによって、溶接金属Ｗ中へのフェライト系ステンレス鋼とオーステナイト系ステンレス鋼の溶込み比率を変化させ、得られた溶接金属の組織と硬さを測定すると共に、３５ＭＰａの水素加圧条件下で水素加圧試験を５００時間行い、水素脆性亀裂の有無を調査した。この結果を表２に示す。
【００３６】
【表１】
2006043746.tif 000003
【００３７】
【表２】
2006043746.tif 000004
【００３８】
この結果、オーステナイト量が５０％以下で、硬さが３３６ＨＶ以上であるＮｏ．６〜１０のガイドチューブにおいては、異材溶接による溶接残留応力と水素ガス内圧によって、脆性亀裂の発生が認められ、溶接金属のオーステナイト量が５０％以上であって、しかも溶接金属の硬さが３２０ＨＶ以下である場合には、亀裂が発生しないことが確認された。
【００３９】
（実施例２）
表１に示すフェライト系ステンレス鋼Ｓｆから成る固定鉄心２ｂと同じく表１に示す高Ｎｉオーステナイト系ステンレス鋼Ｓａ２から成る円筒部材２ａを、溶接トーチを上記両ステンレス鋼Ｓｆ及びＳａ２の境界部に位置させた状態で同様に溶接し、得られたガイドチューブにおける溶接金属の組織及び硬さを同様に測定すると共に、同様の水素加圧試験を実施した。この結果を表２中に併せて示す（Ｎｏ．１１）。
この結果、オーステナイト系ステンレス鋼Ｓａ２の溶込み比率が低下しているにも拘わらず、溶接金属のオーステナイト量が高くなると共に、硬さが大幅に低下し、水素脆性亀裂の発生が防止できることが確認された。
【００４０】
（実施例３）
上記実施例１におけるＮｏ．６と同じ条件のもとに得られたガイドチューブについて、溶接後に、６００℃×３時間の焼鈍処理を施した結果、表２中に併せて示すように（Ｎｏ．１２）、硬さが２８０ＨＶに低下し、亀裂発生を防止できることが確認された。
【００４１】
（実施例４）
表１に示すフェライト系ステンレス鋼Ｓｆから成る固定鉄心２ｂと同じく表１に示すオーステナイト系ステンレス鋼Ｓａ１から成る円筒部材２ａを、溶接トーチを上記両ステンレス鋼Ｓｆ及びＳａ１の境界部に位置させた状態で溶接するに際し、表１に示すフィラーメタルＭｆを使用して溶接し、得られたガイドチューブにおける溶接金属の組織及び硬さを同様に測定すると共に、同様の水素加圧試験を実施した。この結果、表２中に併せて示すように（Ｎｏ．１３）、溶接金属のオーステナイト量が極めて高くなると共に、溶接金属の硬さも極めて低いものとなり、水素脆性亀裂の発生が防止できることが確認された。
【図面の簡単な説明】
【００４２】
【図１】水素用電磁バルブ及びガイドチューブの構造を示す断面図である。
【図２】トーチ位置を変えてオーステナイト系ステンレス鋼とフェライト系ステンレス鋼との境界部を溶接した場合の溶接金属組織と硬さの変化を示すグラフである。
【図３】図１に示したガイドチューブの溶接部分を示す拡大図である。
【符号の説明】
【００４３】
１    水素用電磁バルブ
２    ガイドチューブ
２ａ  円筒部材（フェライト系ステンレス鋼）
２ｂ  固定鉄心（オーステナイト系ステンレス鋼）
Ｗ    溶接金属
【図１】
2006043746.tif 000005
【図２】
2006043746.tif 000006
【図３】
2006043746.tif 000007